(57)【特許請求の範囲】
【請求項１】
少なくともカチオン性単量体を含む単量体混合物を、
ＨＬＢ値が１．５〜７．０の範囲内の界面活性剤を少なくとも２種と、ＨＬＢ値が１０〜１７の範囲内の界面活性剤を少なくとも１種と、を混合してＨＬＢ値の加重平均が５．０〜９．０の範囲に調整した界面活性剤の存在下でエマルション重合することにより油中水型エマルションを得、
次いで前記油中水型エマルションに親水性界面活性剤を添加することを特徴とする、高分子凝集剤の製造方法。
【請求項２】
前記単量体混合物がラジカル反応性の２官能性単量体を含む請求項１に記載の高分子凝集剤の製造方法。
【請求項３】
前記２官能性単量体がメチレンビスアクリルアミドまたは下記（１）式で示されるジ（メタ）アクリレートである請求項２に記載の高分子凝集剤の製造方法。
ＣＨ２＝ＣＲ１−ＣＯ−Ｘ−ＣＯ−ＣＲ２＝ＣＨ２                          （１）
（式中、Ｒ１およびＲ２はＨまたはＣＨ３を示し、ＸはＯ（Ｃ２Ｈ４Ｏ）ｌまたはＯ（Ｃ３Ｈ６Ｏ）ｌまたは下記一般式（２）のエチレンオキサイド変性したビスフェノール骨格または下記一般式（３）のエチレンオキサイド変性したイソシアヌル酸骨格を示す。ｌは１〜１０の整数を示す。）
【化１】
0006324305.tif 000008
（式中、Ｒ１およびＲ２はＨまたはＣＨ３を示し、ｍおよびｎは１〜１０の整数を示す。）
【化２】
0006324305.tif 000009
（式中、ｐ、ｑおよびｒは１〜１０の整数を示す。）
【請求項４】
前記単量体混合物が、アニオン性単量体および／またはノニオン性単量体を含む請求項１〜３のいずれか１項に記載の高分子凝集剤の製造方法。
【請求項５】
前記カチオン性単量体が、下記一般式（４）で表されるカチオン性単量体の１種または２種以上を含む請求項１〜４のいずれか１項に記載の高分子凝集剤の製造方法。
ＣＨ２＝ＣＲ５−ＣＯ−Ｙ−Ｑ−Ｎ＋Ｒ６Ｒ７Ｒ８・Ｚ−                    （４）
（但し、Ｒ５は水素原子またはメチル基、Ｒ６およびＲ７はそれぞれ独立に炭素数１〜３のアルキル基またはベンジル基、Ｒ８は水素原子、炭素数１〜３のアルキル基またはベンジル基であり、Ｙは酸素原子またはＮＨ、Ｑは炭素数１〜４のアルキレン基または炭素数２〜４のヒドロキシアルキレン基、Ｚ−は対アニオンをそれぞれ表す。）
【請求項６】
前記カチオン性単量体が、ジメチルアミノエチルアクリレートの塩化メチル４級塩およびジメチルアミノエチルメタクリレートの塩化メチル４級塩の少なくとも１種であり、全単量体混合物中のカチオン性単量体の共重合比が、１〜１００モル％である請求項１〜５のいずれか１項に記載の高分子凝集剤の製造方法。
【発明の詳細な説明】
【技術分野】
【０００１】  本発明は、高分子凝集剤およびその製造方法に関する。さらに詳しくは、コアギュラムが少なく、貯蔵安定性に優れる油中水型エマルション高分子凝集剤の製造方法に関するものである。
【背景技術】
【０００２】  高分子凝集剤は生活排水、産業排水等に含まれる懸濁物を凝集・沈降・分離させることを目的として、また、製紙産業における歩留向上剤や土木建築における混和剤や加泥剤などとして用いられている。高分子凝集剤はノニオン、アニオン、カチオン、両性の各イオン性を有しているが、どのイオン性の剤を使うかは被処理水の性状、処理方法によって異なる。これらのうち、カチオン性を有する高分子凝集剤は、産業および生活排水を活性汚泥処理した後の余剰汚泥をフロック化して脱水する用途に用いられたり、製紙産業における歩留向上剤として用いられることが多い。前者では脱水が難しい汚泥に関しては分岐や架橋を有するポリマーが用いられる。また、両性の高分子凝集剤は凝結剤で荷電中和された懸濁粒子を粗大フロック化するのに用いられ、脱水や凝集が難しい汚泥に用いられる。【０００３】  一方、高分子凝集剤には粉末や、ディスパージョンと呼ばれる塩析されたポリマー粒子の水懸濁物、油中水型エマルションなどがある。高分子凝集剤を使用する場合にはポリマーを水に希釈溶解するのが通常だが、油中水型エマルションは溶解性に優れ、粉末のように粉塵を発生させることもない利点があり、広く利用されている。【０００４】  油中水型エマルションはモノマー水溶液を炭化水素オイル中に界面活性剤により分散させた乳化液をラジカル重合することにより得られる。特許文献１、特許文献２にあるように乳化には主としてノニオン性界面活性剤が用いられ、エマルションの重合安定性を重視してＨＬＢ値の低い界面活性剤を用いるが、粒子径が比較的大きくなる上にオイルとの比重差が大きいため、長期に静置保存するとポリマーを含むゲル粒子が沈降分離してしまい使用時に支障を来す問題があった。また、エマルションを水に素早く溶解させるには転相剤と呼ばれる高ＨＬＢ値の界面活性剤を製品に添加しておく必要があるが、重合時のＨＬＢ値が低いと多量に添加する必要があるので、コスト的にも高くなる問題があった。特許文献３にはエマルションの安定性の観点からノニオン性界面活性剤とイオン性界面活性剤を併用するのが好ましいと記載があるが、実施例は単独乳化剤であり、また乳化剤のＨＬＢ値に関する記載もない。また、特許文献４には安定性を向上させるために粒子径の小さいマイクロエマルション化の提案があるが、乳化剤の量が多くて製造コストが高く、かつ高濃度化できない欠点がある。さらに特許文献４では複数のノニオン界面活性剤の実施例があるが乳化剤のＨＬＢ値に関する記載もない。したがって、重合安定性を維持しながら安価に製造可能なカチオン性または両性油中水型エマルション高分子凝集剤の長期の分離安定性については未だ改善の余地がある。
【先行技術文献】
【特許文献】
【０００５】
【特許文献１】特開昭６３−９０５１０号公報
【特許文献２】特許４１９８２５２号公報
【特許文献３】特許４３８２５３３号公報
【特許文献４】特許２６７６４８３号公報
【発明の概要】
【発明が解決しようとする課題】
【０００６】  本発明の課題は、長期の分離安定性を解決し、かつ、良好な重合性を示し、コアギュラムや不溶解分の少ないカチオン性または両性油中水型エマルション高分子凝集剤の製造方法を提供することである。
【課題を解決するための手段】
【０００７】  本発明者らは鋭意検討を進めた結果、異なるＨＬＢ値を有する界面活性剤を、加重平均のＨＬＢ値が特定の値となる比率で配合して乳化重合してなるカチオン性または両性油中水型エマルションが、長期の分離安定性を向上させ、かつ良好な重合性を示すことを見出し、本発明を完成した。【０００８】すなわち、本発明は、
（１）少なくともカチオン性単量体を含む単量体混合物を、ＨＬＢ値の異なる２種以上の界面活性剤の存在下、ＨＬＢ値を界面活性剤の加重平均で５．０〜９．０の範囲に調整して油中水型エマルション重合して得られる重合体を含む高分子凝集剤の製造方法である。【０００９】（２）前記重合体が、少なくともＨＬＢ値が１．５〜７．０の範囲内の界面活性剤と、ＨＬＢ値が１０〜１７の範囲内の界面活性剤の存在下、油中水型エマルション重合して得られる（１）に記載の高分子凝集剤の製造方法である。
（３）前記単量体混合物がラジカル反応性の２官能性単量体を含む前記（１）または前記（２）に記載の高分子凝集剤の製造方法である。【００１０】（４）前記２官能性単量体がメチレンビスアクリルアミドまたは下記一般式（１）で示されるジ（メタ）アクリレートである前記（３）に記載の高分子凝集剤の製造方法である。
ＣＨ２＝ＣＲ１−ＣＯ−Ｘ−ＣＯ−ＣＲ２＝ＣＨ２                          （１）
（式中、Ｒ１およびＲ２はＨまたはＣＨ３を示し、ＸはＯ（Ｃ２Ｈ４Ｏ）ｌまたはＯ（Ｃ３Ｈ６Ｏ）ｌ（ｌは１〜１０の整数を示す。）、または下記一般式（２）のエチレンオキサイド変性したビスフェノール骨格または下記一般式（３）のエチレンオキサイド変性したイソシアヌル酸骨格を示す。）【００１１】
【化１】
0006324305.tif 000002
【００１２】（式中、Ｒ３およびＲ４はＨまたはＣＨ３を示し、ｍおよびｎは１〜１０の整数を示す。）【００１３】
【化２】
0006324305.tif 000003
【００１４】（式中、ｐ、ｑおよびｒは１〜１０の整数を示す。）【００１５】（５）前記単量体混合物がアニオン性単量体および／またはノニオン性単量体を含む前記（１）〜（４）のいずれかに記載の高分子凝集剤の製造方法である。【００１６】（６）前記カチオン性単量体が、下記一般式（４）で表されるカチオン性単量体の１種または２種以上を含む前記（１）〜（５）のいずれかに記載の高分子凝集剤の製造方法である。
ＣＨ２＝ＣＲ５−ＣＯ−Ｙ−Ｑ−Ｎ＋Ｒ６Ｒ７Ｒ８・Ｚ−                    （４）【００１７】（式中、Ｒ５は水素原子またはメチル基、Ｒ６およびＲ７はそれぞれ独立に炭素数１〜３のアルキル基またはベンジル基、Ｒ８は水素原子、炭素数１〜３のアルキル基またはベンジル基であり、Ｙは酸素原子またはＮＨ、Ｑは炭素数１〜４のアルキレン基または炭素数２〜４のヒドロキシアルキレン基、Ｚ−は対アニオンをそれぞれ表す。）【００１８】（７）前記カチオン性単量体が、ジメチルアミノエチルアクリレートの塩化メチル第４級塩およびジメチルアミノエチルメタクリレートの塩化メチル第４級塩の少なくとも１種であり、全単量体混合物中のカチオン性単量体の共重合比が、１〜１００モル％である前記（１）〜（６）のいずれかに記載の高分子凝集剤の製造方法である。【００１９】（８）油中水型エマルションの下記に示す標準粘度が１〜９ｍＰａ・ｓである前記（１）〜（７）のいずれかに記載の高分子凝集剤の製造方法である。ここで標準粘度とは、重合体０．１質量％を溶解した１Ｎ塩化ナトリウム水溶液をＢ型粘度計でＢＬアダプターを使用し、６０回転／分、２５℃で測定した結果を意味する。【００２０】（９）前記（１）〜（８）のいずれかに記載の油中水型エマルションからなる高分子凝集剤である。
【発明の効果】
【００２１】  本発明の製造方法で得られる高分子凝集剤は、長期の分離安定性に優れ、かつ、良好な重合性を示し、製品不良の原因となるコアギュラムや不溶解分の少ないカチオンまたは両性油中水型エマルション高分子凝集剤である。【００２２】  また、本発明の高分子凝集剤は生活排水および産業排水汚泥の凝集、脱水剤として、製紙用濾水歩留向上剤、濾水性向上剤、地合形成助剤および紙力増強剤等の製紙用薬剤、掘削・泥水処理用凝集剤、原油増産用添加剤、有機凝結剤、増粘剤、分散剤、スケール防止剤、帯電防止剤および繊維用処理剤等の幅広い用途に応用することが可能である。
【発明を実施するための形態】
【００２３】  以下に本発明について詳細に説明する。
なお、本明細書においては、アクリレートおよび／またはメタクリレートを（メタ）アクリレートと表し、アクリルアミドおよび／またはメタクリルアミドを（メタ）アクリルアミドと表し、アクリル酸および／またはメタクリル酸を（メタ）アクリル酸と表し、また、酸とその塩を、酸（塩）と表す。
【００２４】  本発明で使用するカチオン性単量体は、ラジカル重合し得るラジカル重合性の二重結合およびカチオン基を有する単量体であれば何れでもよく、下記一般式（４）で表される化合物の他、ジアリルジメチルアンモニウムクロライド等のジアリルジアルキルアンモニウムハロゲン化物等を挙げることができる。これらのカチオン性単量体の中でも、ラジカル重合反応性に優れて、高分子凝集剤として必要な高分子量化が容易であり、得られる重合体の高分子凝集剤としての性能が優れることから、下記一般式（４）で表される化合物が好ましい。
ＣＨ２＝ＣＲ５−ＣＯ−Ｙ−Ｑ−Ｎ＋Ｒ６Ｒ７Ｒ８・Ｚ−                    （４）
【００２５】  式中、Ｒ５は水素原子またはメチル基、Ｒ６およびＲ７はそれぞれ独立に炭素数１〜３のアルキル基またはベンジル基、Ｒ８は水素原子、炭素数１〜３のアルキル基またはベンジル基であり、同種でも異種でもよい。Ｙは酸素原子またはＮＨ、Ｑは炭素数１〜４のアルキレン基または炭素数２〜４のヒドロキシアルキレン基、Ｚ−は対アニオンをそれぞれ表し、Ｚ−としては、塩化物イオン等のハロゲン化物イオンや硫酸イオンが例示される。
【００２６】  前記一般式（４）で表されるカチオン性単量体の具体例としては、ジメチルアミノエチル（メタ）アクリレート、ジエチルアミノエチル（メタ）アクリレート、ジメチルアミノ−２−ヒドロキシプロピル（メタ）アクリレート等のジアルキルアミノアルキル（メタ）アクリレートや、ジメチルアミノプロピル（メタ）アクリルアミド等のジアルキルアミノアルキル（メタ）アクリルアミドの塩酸塩および硫酸塩が例示される。また、ジアルキルアミノアルキル（メタ）アクリレートやジアルキルアミノアルキル（メタ）アクリルアミドの塩化メチル等のハロゲン化アルキル付加物、塩化ベンジル等のハロゲン化ベンジル付加物、硫酸ジメチル等の硫酸ジアルキル付加物等である第４級塩が例示される。
【００２７】  これらの好ましいカチオン性単量体の中でも、特に高分子凝集剤に必要な高分子量化が容易なジメチルアミノエチルアクリレートの塩化メチル付加物である第４級塩およびジメチルアミノエチルメタクリレートの塩化メチル付加物である第４級塩が最も好ましい。これらのカチオン性単量体は単独で使用しても、２種以上を併用してもよい。
【００２８】  本発明においてはカチオン性単量体と共重合可能な単量体であれば特に制限無く用いることができる。これらのうち、ノニオン性単量体およびアニオン性単量体は以下に例示される。
【００２９】  ノニオン性単量体としては、（メタ）アクリルアミド系化合物の他、（メタ）アクリル酸メチル、（メタ）アクリル酸エチル、（メタ）アクリル酸ブチル、（メタ）アクリル酸ヒドロキシエチル等の（メタ）アクリル酸アルキル、スチレン、アクリロニトリル、酢酸ビニル等を挙げることができる。これらのノニオン性単量体の中でも、高分子凝集剤として必要な高分子量化が容易であり、高分子凝集剤としての性能が優れることから、（メタ）アクリルアミドが好ましく、水溶性であり、高分子凝集剤としての性能が特に優れるアクリルアミドが最も好ましい。これらのノニオン性単量体は単独で使用しても、２種以上を併用してもよい。
【００３０】  アニオン性単量体としては、（メタ）アクリル酸およびこれらの塩類の他、ビニルスルホン酸、２−アクリルアミド−２−メチルプロパンスルホン酸、マレイン酸等およびこれらの塩類を挙げることができる。これらのアニオン性単量体の中でも、高分子凝集剤として必要な高分子量化が容易であり、高分子凝集剤としての性能が優れることから（メタ）アクリル酸およびそれらの塩類が好ましい。塩類としては、アンモニウム塩並びにナトリウム塩およびカリウム塩等のアルカリ金属塩が好ましい。これらのアニオン性単量体は単独で使用しても、２種以上を併用してもよい。
【００３１】  本発明の単量体混合物中の各単量体の配合比（モル比）には特に制限がない。単量体混合物中の各単量体の配合比（モル比）は、カチオン性単量体：アニオン性単量体：ノニオン性単量体＝１〜１００：０〜９９：０〜９９である。ノニオン性単量体を用いる場合、単量体混合物中におけるノニオン性単量体の含有量は、３〜９８モル％が好ましく、５〜９５モル％が特に好ましい。
【００３２】  本発明で用いられる２官能性単量体はポリマー鎖に分岐や架橋構造を導入する目的で用いられる。２官能性単量体としてはメチレンビスアクリルアミドまたは下記（１）式で示されるジ（メタ）アクリレートがよく、後者は水溶性の高いエチレンオキサイドおよび／またはプロピレングリコール変性されたジ（メタ）アクリレートが好ましい。これらの中で分子量が小さく水溶性で反応性が高いメチレンビスアクリルアミドが特に好ましい。
ＣＨ２＝ＣＲ１−ＣＯ−Ｘ−ＣＯ−ＣＲ２＝ＣＨ２                          （１）
【００３３】（式中、Ｒ１およびＲ２はＨまたはＣＨ３を示し、ＸはＯ（Ｃ２Ｈ４Ｏ）ｌまたはＯ（Ｃ３Ｈ６Ｏ）ｌ（ｌは１〜１０の整数を示す。）、または下記一般式（２）のエチレンオキサイド変性したビスフェノール骨格または下記一般式（３）のエチレンオキサイド変性したイソシアヌル酸骨格を示す。）
0006324305.tif 000004
【００３４】（式中、Ｒ３およびＲ４はＨまたはＣＨ３を示し、ｍおよびｎは１〜１０の整数を示す。）
0006324305.tif 000005
【００３５】（式中、ｐ、ｑおよびｒは１〜１０の整数を示す。）
【００３６】  ２官能性単量体の量としては全単量体混合物の合計質量に対して０〜１０００ｐｐｍ程度が好ましく、０〜５００ｐｐｍがさらに好ましい。これ以上添加すると得られたエマルションを水に溶解しようとしても水を吸収して膨潤するのみで溶解しきれず、高分子凝集剤としての性能が著しく低下する。
【００３７】  油としてはパラフィン類や各種鉱油およびそれらの混合物やｎ−ヘキサン、シクロヘキサン、ｎ−ヘプタンのような炭化水素系化合物を挙げることができる。油の含有量は、油中水型エマルション全量に対して１５〜５０質量％が好ましい。
【００３８】  本発明における界面活性剤は、エマルションの重合安定性を付与しながら、分離安定性を向上させる観点からＨＬＢ値の異なる２種以上の界面活性剤を混合して各界面活性剤のＨＬＢ値の加重平均で５．０〜９．０の範囲になるように調整して用いる。特に、ＨＬＢ値が３〜７の界面活性剤とＨＬＢ値が１０〜１７の界面活性剤を組み合わせ、ＨＬＢ値を５．０〜９．０にすることが好ましい。この理由としては、２種類以上のＨＬＢ値が離れた界面活性剤を組み合わせることで、エマルション粒子の粒子界面に存在する界面活性剤層が厚くなり、エマルションとしての安定性が改善されると推測している。
【００３９】  ここで、ＨＬＢ値は、界面活性剤の全分子量に占める親水基部分の分子量を示すものであり、非イオン界面活性剤については、下記一般式（５）に示すグリフィン（Ｇｒｉｆｆｉｎ）の式により求められるものである。２種以上の非イオン界面活性剤から構成される混合界面活性剤のＨＬＢ値は、次のようにして求められる。混合界面活性剤のＨＬＢ値は、各非イオン界面活性剤のＨＬＢ値をその配合比率に基づいて荷重平均したものである。
【００４０】  混合ＨＬＢ値＝Σ（ＨＬＢＸ×ＷＸ）／ΣＷＸ                            （５）
（一般式（５）において、ＨＬＢＸは、非イオン界面活性剤ＸのＨＬＢ値を示す。
また、ＷＸは、ＨＬＢＸの値を有する非イオン界面活性剤Ｘの質量（ｇ）を示す。）
【００４１】  使用する界面活性剤の例としては、ポリオキシエチレンラウリルエーテル、ポリオキシエチレンステアリルエーテル、ポリオキシエチレンオレイルエーテル、ポリオキシエチレンアルキルエーテル、ポリオキシエチレアルキレンアルキルエーテル、ソルビタンモノオレート、ソルビタンセスキオレート、ソルビタンモノラウレート、ポリオキシエチレンソルビタンモノラウレート、ポリオキシエチレンソルビタントリオレート、テトラオレイン酸ポリオキシエチレンソルビット、ポリエチレングリコールモノオレート、ポリエチレングリコールジオレエート、オレイン酸ジエタノールアミド、ラウリン酸モノエタノールアミド、ステアリン酸モノエタノールアミド等のノニオン性界面活性剤を挙げることができる。これら界面活性剤の有効な添加量は、油中水型エマルション全量に対して０．２５〜１５質量％が好ましく、０．５〜１０質量％がより好ましい。
【００４２】  重合条件は使用するモノマーや開始剤、重合体の物性に応じて適宜設定される。重合温度は０〜１００℃で行い、１０〜８０℃が好ましい。単量体濃度は２０〜５０質量％が好ましく、２５〜４５質量％がより好ましい。重合時間は１〜１０時間が好ましい。
【００４３】  重合開始剤としては、過硫酸ナトリウム及び過硫酸カリウム等の過硫酸塩、ベンゾイルパーオキシドやｔ−ブチルハイドロパーオキシド、パラメンタンハイドロパーオキシド等の有機過酸化物、２，２’−アゾビス−（アミジノプロパン）ハイドロクロライド、アゾビスシアノバレリン酸、２，２’−アゾビスイソブチロニトリル及び２，２’−アゾビス［２−メチル−Ｎ−（２−ヒドロキシエチル）−プロピオンアミド］などのアゾ系化合物、並びに過酸化水素、過硫酸塩と重亜硫酸ナトリウム、硫酸第一鉄などの組み合わせからなるレドックス触媒など公知のものが挙げられる。これらの重合開始剤は単独で使用しても、２種以上を併用してもよい。
【００４４】  分子量を調節する方法としては、公知の連鎖移動剤を使用することができる。公知の連鎖移動剤としては、メルカプトエタノール、メルカプトプロピオン酸等のチオール化合物や、亜硫酸ナトリウム、重亜硫酸水素ナトリウム及び次亜リン酸ナトリウム等の還元性無機塩類、エタノール、イソプロピルアルコール等のアルコール類、メタリルスルホン酸ナトリウム等のアリル化合物が挙げられる。
【００４５】  重合後は、転相剤と呼ばれる親水性界面活性剤を添加して、エマルション粒子を水になじみ易くし、水へ溶解しやすくすることができる。親水性界面活性剤の例としては、カチオン性界面活性剤やＨＬＢ値が９〜１７のノニオン性界面活性剤が挙げられる。
【００４６】  この他、本発明の効果を阻害しない範囲で安定剤やｐＨ調整剤、酸化防止剤等の添加物を追加しても良い。
【００４７】  本発明の油中水型エマルションは標準粘度が１〜９ｍＰａ・ｓであることが好ましい。標準粘度とは重合体０．１質量％を溶解した１Ｎ塩化ナトリウム水溶液をＢ型粘度計でＢＬアダプターを使用し、６０回転／分、２５℃で測定した粘度を指す。標準粘度が９ｍＰａ・ｓより高いものはポリマーの溶解性が悪く、凝集剤としての性能が著しく低下する。
【実施例】
【００４８】  以下に実施例を用いて本発明をさらに詳細に説明するが、本発明はこれに限定されるものではない。実施例に記載した試験は以下のような方法で実施した。【００４９】（１）重合安定性
重合時に安定性が悪いとエマルション粒子の凝集物が発生する。この凝集物をコアギュラムと呼ぶ。コアギュラム量が０．２質量％以下であるとき重合安定性が良好である。コアギュラム量の測定は次の方法で行った。
精秤した約２０ｇの油中水型エマルションを＃１５０メッシュのステンレス製金網で濾過する。金網についたエマルションを１０質量％のソルビタンセスキオレートを溶解した炭化水素油で洗い流す。オイルをペーパータオルで良く拭き取り、金網上の残さの質量を測定する。残さ質量／濾過に供したエマルション量×１００＝コアギュラム量（質量％）とし、この量が多いほど重合安定性が悪い。【００５０】（２）貯蔵安定性
貯蔵時のエマルションの分離安定性の指標として、以下の促進試験を導入する。本指標が２０質量％以下であるとき、常温で約３か月後の上層と下層のエマルションの固形分差が２％未満に相当し、貯蔵安定性が良好である。以下に詳細を述べる。
ガラス製遠沈管に約６５〜７０ｇの油中水型エマルションを精秤し、１３１０ｇで２３分間遠心分離を行う。得られた上澄みを廃棄し、底に残ったエマルション残さの量を精秤する。残さ質量／遠心分離に供したエマルション量×１００＝沈降分離量（質量％）とし、この量が多いほど貯蔵安定性が悪い。
【実施例１】
【００５１】  五つ口セパラブルフラスコにＨＬＢ値３．７のソルビタンセスキオレート１０．７ｇ、ＨＬＢ値５．０のオレイン酸ジエタノールアミド３．６ｇ、ＨＬＢ値１３．５のポリエチレングリコールモノオレート１０．３ｇを計りとり、２５７．０ｇのパラフィン油を添加して溶解し、油相を調製した。添加した界面活性剤の加重平均のＨＬＢ値は８．０で、添加した量は得られるエマルション合計質量の２．５質量％であった。
７９質量％ジメチルアミノエチルアクリレート塩化メチル４級塩水溶液５０２．６ｇと５０質量％アクリルアミド水溶液５．９ｇを混合し、イソプロピルアルコール１．６ｇ、キレート剤ＥＤＴＡの５質量％水溶液を４．０ｇ、開始剤としてｔ−ブチルハイドロパーオキサイド０．０１ｇを含む水溶液２．０ｇを添加後、イオン交換水を添加し、９８％硫酸でｐＨ３．０に調整し、７０４．２ｇの水相を調製した。油相を撹拌しながら、水相を添加し、ホモジナイザーにて高速撹拌して油中水型エマルションを調製した。フラスコに窒素ガス吹き込み管、還流冷却器、温度計をつけ、撹拌翼で撹拌しながら、窒素ガスで脱気を開始した。十分に脱気した後、窒素ガスを供給しながら、さらに二酸化硫黄を０．０２ｖｏｌ％含む窒素ガスを３４．９ｍｌ／分の供給量で乳化液中に吹き込み、重合を開始させた。５０℃に到達後、２時間この温度を保持した後、二酸化硫黄を含む窒素ガスの供給量を１８６．４ｍｌ／分に増やし、さらに５０℃で１時間保持した後、窒素ガスおよび二酸化硫黄を含む窒素ガスを停止し、重合を終了した。親水性界面活性剤として、ＨＬＢ値１３．５のポリエチレングリコールモノオレートをエマルションに含まれる総乳化剤の加重平均のＨＬＢ値が１０．０となるように、１４．１ｇ加えて混合し、実施例１の油中水型エマルションを調製した。【００５２】＜実施例２〜４および７＞
重合時に使用する乳化剤種とその比率、単量体比率、水相のｐＨを表１に示すように変えた以外は実施例１と同様にして表１に示す配合で重合を実施し、油中水型エマルションを調製した。
【実施例５】
【００５３】  実施例１と同様にして五つ口セパラブルフラスコにＨＬＢ値３．７のソルビタンセスキオレート１４．４ｇ、ＨＬＢ値５．０のオレイン酸ジエタノールアミド４．８ｇ、ＨＬＢ値１３．５のポリエチレングリコールモノオレート５．１ｇと２５３．５ｇのパラフィン油を混合し油相を調製した。添加した界面活性剤の加重平均のＨＬＢ値は６．０で、添加した量は得られるエマルション合計質量の２．４質量％であった。
７９質量％ジメチルアミノエチルアクリレート塩化メチル４級塩の水溶液１４３．９ｇと５０質量％アクリルアミド水溶液４７２．７ｇを混合し、イソプロピルアルコール１．４ｇ、キレート剤ＥＤＴＡの５質量％水溶液を３．５ｇ、開始剤としてｔ−ブチルハイドロパーオキサイド０．００８７５ｇ含む水溶液２．０ｇを添加後、イオン交換水を添加し、９８質量％硫酸でｐＨ３．０に調整し、水相を６９４．４ｇ調製した。油相を撹拌しながら、水相を添加し、ホモジナイザーにて高速撹拌して油中水型エマルションを調製した。フラスコに窒素ガス吹き込み管、還流冷却器、温度計をつけ、撹拌翼で撹拌しながら、窒素ガスで脱気を開始した。十分に脱気した後、窒素ガスを供給しながらさらに二酸化硫黄を０．０２ｖｏｌ％含む窒素ガスを３０．６ｍｌ／分の供給量で乳化液中に吹き込み、重合を開始させた。４０℃に到達後、２時間この温度を保持し、二酸化硫黄を含む窒素ガスの供給量を１８６．４ｍｌ／分に増やし、さらに４０℃で１時間保持した後、窒素ガスおよび二酸化硫黄を含む窒素ガスを停止し、重合を終了した。親水性界面活性剤として、ＨＬＢ値１３．５のポリエチレングリコールモノオレートをエマルションに含まれる総乳化剤の加重平均のＨＬＢ値が１０．０となるように、２７．８ｇ加えて混合し、実施例５の油中水型エマルションを調製した。
【実施例６】
【００５４】  表１に示す配合となるように変えた以外には実施例５と同様にして油中水型エマルションを調製した。
【実施例８】
【００５５】  五つ口セパラブルフラスコにＨＬＢ値３．７のソルビタンセスキオレート１２．６ｇ、ＨＬＢ値５．０のオレイン酸ジエタノールアミド４．２ｇ、ＨＬＢ値１３．５のポリエチレングリコールモノオレート７．７ｇを計りとり、２５５．２ｇのパラフィン油を添加して溶解し、油相を調製した。添加した界面活性剤の加重平均のＨＬＢ値は７．０で、添加した量は得られるエマルションの合計質量の２．５質量％であった。【００５６】  容器に５０質量％アクリルアミド水溶液３１１．８ｇ、８０質量％アクリル酸水溶液３２．９ｇを計りとり、４８質量％苛性ソーダでｐＨ５．１となるまで中和した。その後７９質量％ジメチルアミノエチルアクリレート塩化メチル４級塩の水溶液２５１．９ｇ、７８質量％ジメチルアミノエチルメタクリレート塩化メチル４級塩９．７ｇを添加混合した。さらにイソプロピルアルコール１．６ｇ、キレート剤ＥＤＴＡの５質量％水溶液を４．０ｇ、開始剤としてｔ−ブチルハイドロパーオキサイド０．０１ｇを含む水溶液２．０ｇを添加後、イオン交換水を添加し、９８質量％硫酸でｐＨを５．０に調整し、６９９．３ｇの水相を調製した。【００５７】  油相を撹拌しながら、水相を添加し、ホモジナイザーにて高速撹拌して油中水型エマルションを調製した。フラスコに窒素ガス吹き込み管、還流冷却器、温度計をつけ、撹拌翼で撹拌しながら、窒素ガスで脱気を開始した。十分に脱気した後、窒素ガスを供給しながら、さらに二酸化硫黄を０．０２ｖｏｌ％含む窒素ガスを３４．９ｍｌ／分の供給量で乳化液中に吹き込み、重合を開始させた。５０℃に到達後、２時間この温度を保持し、二酸化硫黄を含む窒素ガスの供給量を１８６．４ｍｌ／分に増やし、さらに５０℃で１時間保持した後、窒素ガスおよび二酸化硫黄を含む窒素ガスを停止し、重合を終了した。親水性界面活性剤として、ＨＬＢ値１３．５のポリエチレングリコールモノオレートをエマルションに含まれる総乳化剤の加重平均のＨＬＢ値が１０．０となるように、２１．０ｇ混合し実施例８の油中水型エマルションを調製した。
【実施例９】
【００５８】重合時に使用する乳化剤種とその比率、単量体比率、水相のｐＨを表１に示すように変えた以外は実施例８と同様にして重合を実施し、油中水型エマルションを調製した。
【実施例１０】
【００５９】実施例１において水相中の水２．０ｇの代わりにメチレンビスアクリルアミド０．００８ｇを含む水溶液を添加した以外は表２に示す配合で重合を実施し、油中水型エマルションを調製した。
【実施例１１】
【００６０】実施例１０においてメチレンビスアクリルアミド水溶液をポリエチレングリコールジアクリレート（商品名：東亞合成株式会社製アロニックスＭ−２４０）０．００８ｇを含む水溶液２．０ｇに変え、表２に示す配合に変えた以外は同様にして調製した。
【実施例１２】
【００６１】実施例８において、水相中の水２．０ｇの代わりにメチレンビスアクリルアミド０．００４ｇを含む水溶液を添加した以外は表２に示す配合で重合を実施し、油中水型エマルションを調製した。
【実施例１３】
【００６２】  実施例１０において、メチレンビスアクリルアミド水溶液をイソシアヌル酸エチレンオキサイド変性ジアクリレート（商品名：東亞合成株式会社製アロニックスＭ−２１５）０．００８ｇを含むアセトン溶液２．０ｇに変え、表２に示す配合に変えた以外は同様にして調製した。
【実施例１４】
【００６３】  実施例１０においてメチレンビスアクリルアミド水溶液をビスフェノールＡエチレンオキサイド変性ジアクリレート（商品名：東亞合成株式会社製アロニックスＭ−２１１Ｂ）０．００３２ｇを含むアセトン溶液２．０ｇに変え、表２に示す配合に変えた以外は同様にして調製した。【００６４】＜比較例１〜３＞
実施例１において表１に示す配合に変えた以外は同様に重合を実施し油中水型エマルションを調製した。【００６５】＜比較例４＞
実施例１０において表２に示す配合に変えた以外は同様に重合を実施し油中水型エマルションを調製した。【００６６】  表１および表２に実施例および比較例のエマルションの重合安定性と貯蔵安定性測定結果を記載した。【００６７】
【表１】
0006324305.tif 000006
【００６８】
【表２】
0006324305.tif 000007
【００６９】表１および表２において、略号は以下を示す。
ＤＡＣ：ジメチルアミノエチルアクリレート塩化メチル４級塩
ＤＭＣ：ジメチルアミノエチルメタクリレート塩化メチル４級塩
ＡＣＡ：アクリル酸
ＡＭ：アクリルアミド
（Ａ）ソルビタンセスキオレート、ＨＬＢ値３．７
（Ｂ）オレイン酸ジエタノールアミド、ＨＬＢ値５．０
（Ｃ）ポリオキシエチレンモノオレート、ＨＬＢ値１３．７
（Ｄ）ポリオキシエチレンソルビタンモノオレート、ＨＬＢ値１０．０
２官能性単量体添加量：ｐｐｍ／その他の単量体質量【００７０】  この結果から明らかなように実施例の油中水型エマルションは重合時のコアギュラムが少なく重合安定性が高い一方で、長期の分離安定性の促進試験である遠心分離による沈降層の割合が少なく、貯蔵安定性が高いことを示している。